(57)【特許請求の範囲】
【請求項１】
重金属およびハロゲン原子を含まない下記化学式１で表されるポリヘキサメチレングアニジン塩が樹脂バインダーを介在せずに繊維表面に付着されていることを特徴とする抗菌繊維。
0004866510.tif 000003
（式中、ｎは１以上の整数であり、Ａは硝酸、蟻酸、酢酸、安息香酸、デヒドロ酢酸、プロピオン酸、グルコン酸、ソルビン酸、燐酸、フマル酸、マレイン酸、炭酸、硫酸又はパラトルエンスルホン酸である。）
【請求項２】
化学式１の化合物が繊維表面に繊維重量に対して０．００１〜１０％付着されていることを特徴とする請求項１記載の抗菌繊維。
【請求項３】
化学式１の化合物により繊維が浸漬処理されてなることを特徴とする請求項１又は２記載の抗菌繊維。
【請求項４】
化学式１の化合物により繊維が１００℃以下に加熱されて浸漬処理されてなることを特徴とする請求項３記載の抗菌繊維。
【請求項５】
請求項１記載の化学式１の化合物が樹脂バインダーを介在せずに繊維表面に付着されて加工された布帛から構成されてなることを特徴とする抗菌加工体。
【請求項６】
紡糸された繊維を請求項１記載の化学式１で表されるポリヘキサメチレングアニジン塩により樹脂バインダーの非存在下で浸漬処理することを特徴とする抗菌繊維の製造方法。
【発明の詳細な説明】
【０００１】
【発明の属する技術分野】
本発明は、抗菌繊維、その製造方法、及び抗菌加工体に関するものである。
【０００２】
【従来の技術】
近年、抗菌処理された繊維が、靴下、下着などの衣料品、カーペット等に広く使用されるようになってきたが、使用される抗菌剤は金属系無機微粒子を主成分とするものとハロゲン原子を含有するものがほとんどであるが、最近の環境問題に関する一連の要望から、重金属やハロゲン原子を含まない薬剤の開発が望まれている。
【発明が解決しようとする課題】
本発明は、このような現状に鑑みて行われたもので、繊維に重金属やハロゲン原子を含まずに簡単なプロセスで、洗濯耐久性に優れた抗菌性能を付与する加工方法を得ることを目的とするものである。
【０００３】
【課題を解決するための手段】
本発明は、上記目的を達成するために、次の技術的手段を講じる。
【０００４】
即ち、その第一の技術的手段は、抗菌繊維に特徴があり、上記化学式１の化合物がバインダーを介在せずに繊維表面に付着されていることを特徴とする。
【０００５】
また、その第二の技術的手段は、上記化学式１の化合物が繊維表面に繊維重量に対して０．００１〜１０％付着されていることを特徴とする。
【０００６】
また、その第三の技術的手段は、抗菌繊維の製造方法に特徴があり、その方法が上記化学式１の化合物により、紡糸された繊維を樹脂バインダーの非存在下で浸漬処理し、製造することである。
【０００７】
また、その第四の技術的手段は、抗菌加工体に特徴があり、該抗菌加工体が、上記化学式１の化合物が樹脂バインダーを介在せずに繊維表面に付着されて加工された布帛から構成されてなることである。
【０００８】
【作用】
一般に、幅広く使用されているポリヘキサメチレンビグアニジン塩酸塩は、優れた抗菌力と抗カビ力を有するので各種微細物に対して広範囲な抗菌スペクトルを現しているが、ハロゲン原子を含有している。
【０００９】
本発明の抗菌剤、即ち、ポリヘキサメチレングアニジン塩はポリヘキサメチレンビグアニジン塩酸塩と比べて優れた抗菌力と抗カビ力を有している。
【００１０】
しかも、本発明の抗菌剤は、重金属およびハロゲン原子を含有していないので、これにより人体に対するさらなる安全性の向上を図るとともに、環境面も考慮した内容になっている。
【００１１】
また、本発明の化合物は、非常に簡便な処理で各種素材に加工することが出来る。
【００１２】
以下、本発明における抗菌剤、該抗菌剤を用いた抗菌繊維およびその製造方法について詳細に説明する。
【００１３】
本発明では、繊維にポリヘキサメチレングアニジン塩を処理するが、ここで用いるポリヘキサメチレングアニジン塩としては、硝酸塩、蟻酸塩、酢酸塩、安息香酸塩、デヒドロ酢酸塩、プロピオン酸塩、グルコン酸塩、ソルビン酸塩、燐酸塩、フマル酸塩、マレイン酸塩、炭酸塩、硫酸塩又はパラトルエンスルホン酸塩である。
【００１４】
本発明による抗菌剤は、繊維に浸漬処理を行うことで容易に優れた抗菌力と抗カビ力を有し、耐久性を得ることができる。
【００１５】
本発明の抗菌剤を浸漬処理し吸尽させる対象繊維としては、綿、麻、羊毛、絹等の天然繊維、ポリアミド、ポリエステル、ポリビニルアルコール、アクリル、ビニリデン、ポリアセテート、ポリウレタン、ポリエチレン、ポリプロピレン等の合成繊維、ビスコースレーヨン等の半合成繊維、或いはこれらの混紡品等が挙げられる。
【００１６】
本発明の抗菌繊維としては、前記実施例に限定されることはなく、前記抗菌剤を繊維原料の紡糸時に混合し、製造する通常の製造方法にて製造されたものであっても勿論良い。
【００１７】
前記本発明に係わる抗菌繊維は、更に加工が施されて様々な布帛として成形され、ソファー、カーテン、絨毬等のインテリア関係、布団、枕、毛布、シーツ等の寝具類、衣服や靴下、ストッキング等の一般衣類、自動車内装品、および空気清浄器やエアコン等のフィルター（不織布）などの抗菌加工体として構成されるが、これらの用途に限定されるものではない。
【００１８】
尚、前記繊維に本発明の抗菌剤を処理する方法は特に限定されないが、通常、抗菌剤の溶液に繊維を浸漬する処理方法がとられる。この時、耐水性バインダー樹脂を同時に処理する必要は無い。また、処理濃度や処理時間は、繊維の種類等によって異なるが、一般に、処理液中の抗菌剤の濃度は、繊維重量の０．００１〜１０％であり、処理時間は１〜３０分程度である。
【００１９】
上記処理後、さらに、熱処理を行うことにより、耐洗濯性、即ち洗濯による抗菌性の劣化防止効力を高めることができる。熱処理は、通常、繊維を１００℃〜１７０℃に０．５分〜３分間保持することにより行われる。
【００２０】
本発明の抗菌繊維は、Ｓｔａｐｈｙｌｏｃｏｃｃｕｓ  ａｕｒｅｕｓ  等のＳｔａｐｈｙｌｏｃｏｃｃｕｓ属、Ｅｓｃｈｅｒｉｃｈｉａ  ｃｏｌｉ等のＥｓｃｈｅｒｉｃｈｉａ属、Ｋｌｅｂｓｉｅｌｌａ  ｐｎｅｕｍｏｎｉａｅｓ等のＫｌｅｂｓｉｅｌｌａ属、Ｐｓｅｕｄｏｍｏｎａｓ  ａｅｒｕｇｉｎｏｓａ等のＰｓｅｕｄｏｍｏｎａｓ属などの細菌に対して高い抗菌作用を有するものである。
【００２１】
【実施例】
次に、本発明を実施例によってさらに具体的に説明するが、実施例における繊維の性能の測定、評価は、下記の方法で行った。
【００２２】
（１）抗菌性
繊維製品新機能評価協議会が設定した抗菌性試験法（ＪＩＳ  Ｌ−１９０２）に準じて、滅菌したニュートリエンドブロス液体培地に下記試験菌を懸濁させ、この液を０．２ｇの試験片の上に０．２ミリリットル摂取し、温度３７℃で１８時間培養した後、取り出し、培養前後の試験片上の生菌数を測定して、下記計算式により静菌活性値を算出し、抗菌性を評価した。静菌活性値が２．２以上のとき、抗菌性ありと認められ、この値が大きいほど抗菌性が良好であることを示す。
▲１▼試験菌
次の菌株を適宜用いる。
Ｓｔａｐｈｙｌｏｃｏｃｃｕｓ  ａｕｒｅｕｓ    ＡＴＣＣ  ６５３８Ｐ
Ｅｓｃｈｅｒｉｃｈｉａ  ｃｏｌｉ              ＩＦＯ      ３３０１
Ｋｌｅｂｓｉｅｌｌａ  ｐｎｅｕｍｏｎｉａｅｓ  ＡＴＣＣ    ４３５２
▲２▼計算式
活性値の計算
標準布の接種直後に回収した菌数の平均値    ；  〔Ａ〕
標準布の１８時間培養後回収した菌数の平均値；  〔Ｂ〕
加工布の１８時間培養後回収した菌数の平均値；  〔Ｃ〕
静菌活性値＝  ＬｏｇＢ−ＬｏｇＣ
【００２３】
（２）洗濯繰り返し試験
ＪＩＳ  Ｌ−０２１７  １０３法に準じて、洗剤（ＪＡＦＥＴ洗剤  ）０．１３３重量％の洗濯液により洗濯５分、すすぎ２分２回を１サイクルとし、１０サイクルの洗濯を行った。乾燥に際しては、室内で行った。
【００２４】
【実施例１】
＃４０綿ブロードに、ポリヘキサメチレングアニジン燐酸塩を繊維重量当たり０．３％ｏ．ｗ．ｆ．になるように、繊維表面に下記の染め吸尽加工法にて付着させた。
（加工条件）
染色機    ；標準染色試験機（水平振盪式）
温度／時間；４０℃×２０分
浴比      ；１：２０
加工剤量  ；加工布に対して、０．３％ｏ．ｗ．ｆ．分になる様に設定。
【００２５】
【実施例２】
ナイロンタフタに、ポリヘキサメチレングアニジン燐酸塩を繊維重量当たり０．３％ｏ．ｗ．ｆ．になるように、繊維表面に下記の染め吸尽加工法にて付着させた。
（加工条件）
染色機    ；標準染色試験機（水平振盪式）
温度／時間；４０℃×２０分
浴比      ；１：２０
加工剤量  ；加工布に対して、０．３％ｏ．ｗ．ｆ．分になる様に設定。
【００２６】
【実施例３】
ポリエステルトロピカルに、ポリヘキサメチレングアニジン燐酸塩を繊維重量当たり０．５％ｏ．ｗ．ｆ．になるように、繊維表面に下記の染め吸尽加工法にて付着させた。
（加工条件）
染色機    ；ミニカラー試験機（テクサム技研）
温度／時間；４０℃→９８℃（昇温温度；２℃／分）＋９８℃×３０分
浴比      ；１：２０
加工剤量  ；加工布に対して、０．５％ｏ．ｗ．ｆ．分になる様に設定。
【００２７】
【比較例１】
＃４０綿ブロードに、トリクロロカルバニリドを繊維重量当たり０．３％ｏ．ｗ．ｆ．になるように、繊維表面に下記の染め吸尽加工法にて付着させた。
（加工条件）
染色機    ；標準染色試験機（水平振盪式）
温度／時間；４０℃×２０分
浴比      ；１：２０
加工剤量  ；加工布に対して、０．３％ｏ．ｗ．ｆ．分になる様に設定。
【００２８】
【比較例２】
ナイロンタフタに、トリクロロカルバニリドを繊維重量当たり０．３％ｏ．ｗ．ｆ．になるように、繊維表面に下記の染め吸尽加工法にて付着させた。
（加工条件）
染色機    ；標準染色試験機（水平振盪式）
温度／時間；４０℃×２０分
浴比      ；１：２０
加工剤量  ；加工布に対して、０．３％ｏ．ｗ．ｆ．分になる様に設定。
【００２９】
【比較例３】
ポリエステルトロピカルに、トリクロロカルバニリドを繊維重量当たり０．５％ｏ．ｗ．ｆ．になるように、繊維表面に下記の染め吸尽加工法にて付着させた。
（加工条件）
染色機    ；ミニカラー試験機（テクサム技研製）
温度／時間；４０℃→９８℃（昇温温度；２℃／分）＋９８℃×３０分
浴比      ；１：２０
加工剤量  ；加工布に対して、０．５％ｏ．ｗ．ｆ．分になる様に設定。
【００３０】
本発明の加工織物の抗菌性能を、試験菌体として、各々Ｓｔａｐｈｙｌｏｃｏｃｃｕｓ  ａｕｒｅｕｓ  （ＡＴＣＣ  ６５３８Ｐ），Ｅｓｃｈｅｒｉｃｈｉａ  ｃｏｌｉ（ＩＦＯ  ３３０１），Ｋｌｅｂｓｉｅｌｌａ  ｐｎｅｕｍｏｎｉａｅｓ（ＡＴＣＣ  ４３５２）を用いて測定し、その結果を合わせて表１に示した。
【００３１】
【表１】
0004866510.tif 000002
【００３２】
表１より明らかなごとく、本発明の加工織物は、上記３種の全ての細菌に対して、充分な抗菌効果が認められた。
【００３３】
【発明の効果】
以上、詳述したように、本発明に係わる抗菌剤は従来から使用されている市場品とは異なり、重金属やハロゲン原子を含まない。また、浸漬処理方法にて洗濯耐久性を持ちながら、優れた抗菌力、抗カビ力を発揮するので、インテリア関係、寝具類、一般衣類、自動車内装品、等に安全に使用することができる。